(57)【特許請求の範囲】
【請求項１】
表面がゼラチンまたはコラーゲンペプチドである親水性分散剤とベンゾトリアゾール、ステアリン酸、オレイン酸およびこれらの塩からなる群から選ばれる疎水性分散剤とを含む分散剤で被覆され、タップ密度が２ｇ／ｃｍ３以上、レーザー回折法による平均粒径が０．１〜５μｍ、ＢＥＴ比表面積が０．１〜５ｍ２／ｇ、表面水分量が３〜６分子／ｎｍ2であることを特徴とする銀粉。
【請求項２】
前記銀粉が焼成型導電性ペースト用銀粉であることを特徴とする、請求項１に記載の銀粉。
【請求項３】
請求項１または２に記載の銀粉を導体として用いたことを特徴とする、導電性ペースト。
【発明の詳細な説明】
【技術分野】
【０００１】
本発明は、銀粉およびその製造方法に関し、特に、積層コンデンサの内部電極や回路基板の導体パターンや、プラズマディスプレイパネル用基板の電極や回路などの電子部品に使用する導電性ペースト用の銀粉およびその製造方法に関する。
【背景技術】
【０００２】
従来、積層コンデンサの内部電極、回路基板の導体パターン、太陽電池やプラズマディスプレイパネル（ＰＤＰ）用基板の電極や回路などの電子部品に使用する導電性ペーストとして、銀粉をガラスフリットとともに有機ビヒクル中に加えて混練することによって製造される導電性ペーストが使用されている。このような導電性ペースト用の銀粉は、電子部品の小型化、導体パターンの高密度化、ファインライン化などに対応するため、粒径が適度に小さく、粒度が揃っていることが要求されている。
【０００３】
このような導電性ペースト用の銀粉を製造する方法としては、銀塩含有水溶液にアルカリまたは錯化剤を加えて、酸化銀含有スラリーまたは銀錯体含有水溶液を生成した後、還元剤を加えることにより銀粉を還元析出させ、その後に乾燥する方法が知られている。このような方法において、凝集が少なく分散性に優れた銀粉を生成するために、銀塩含有水溶液にアルカリまたは錯化剤を加えて、酸化銀含有スラリーまたは銀錯塩含有水溶液を生成し、還元剤を加えて銀粒子を還元析出させた後、銀含有スラリー溶液またはそのろ過中に分散剤として脂肪酸、脂肪酸塩、界面活性剤、有機金属化合物、キレート剤、高分子分散剤のいずれか１種以上を加えることにより、表面を分散剤で被覆した銀粉を生成する方法が提案されている（例えば、特許文献１、２参照）。
【先行技術文献】
【特許文献】
【０００４】
【特許文献１】特開平１０−８８２０６号公報（段落番号０００２−０００４）
【特許文献２】特開２００５−２２０３８０号公報（段落番号００１３）
【発明の概要】
【発明が解決しようとする課題】
【０００５】
導電性ペーストに使用する溶剤として水溶性の高い有機溶剤を使用する場合があるが、導電性ペーストに使用する銀粉が溶剤に馴染まないと、銀粉が導電性ペースト内に分散せずに塊状になって、導電性ペーストを基板などに塗布する際に導電性ペーストの膜厚が不均一になるため、導電性ペーストの焼成により形成される導体の導電性や接着強度が悪化する。
【０００６】
そのため、導電性ペーストの溶剤として水溶性の高い有機溶剤を使用する場合には、その導電性ペーストに使用する銀粉として、水溶性の高い有機溶剤に馴染むような表面水分量がある程度高めの銀粉が望まれているが、従来の銀粉の製造方法では、水溶性の高い有機溶剤を使用する導電性ペーストに適した表面水分量の銀粉を製造することができなかった。
【０００７】
したがって、本発明は、このような従来の問題点に鑑み、水溶性の高い有機溶剤を使用する導電性ペーストに適した表面水分量の銀粉を製造することができる、銀粉の製造方法を提供することを目的とする。
【課題を解決するための手段】
【０００８】
本発明者らは、上記課題を解決するために鋭意研究した結果、銀イオンを含有する水性反応系に還元剤を加えて銀粒子を還元析出させる銀粉の製造方法において、銀粒子の還元析出前または還元析出後あるいは還元析出中に２種以上の分散剤を添加することにより、水溶性の高い有機溶剤を使用する導電性ペーストに適した表面水分量の銀粉を製造することができることを見出し、本発明を完成するに至った。
【０００９】
すなわち、本発明による銀粉の製造方法は、銀イオンを含有する水性反応系に還元剤を加えて銀粒子を還元析出させる銀粉の製造方法において、銀粒子の還元析出前または還元析出後あるいは還元析出中に２種以上の分散剤を添加することを特徴とする。この銀粉の製造方法において、２種以上の分散剤の各々が、脂肪酸、脂肪酸塩、界面活性剤、有機金属化合物、キレート剤および高分子分散剤からなる群から選ばれる分散剤であるのが好ましく、２種以上の分散剤が、親水性分散剤と疎水性分散剤を含むのが好ましい。親水性分散剤は、ゼラチンまたはコラーゲンペプチドであるのが好ましく、疎水性分散剤は、ベンゾトリアゾール、ステアリン酸、オレイン酸およびこれらの塩からなる群から選ばれるのが好ましい。また、還元剤は、アスコルビン酸、アルカノールアミン、水素化硼素ナトリウム、ヒドロキノン、ヒドラジンおよびホルマリンからなる群から選ばれる１種以上の還元剤であるのが好ましい。
【００１０】
また、本発明による銀粉は、タップ密度が２ｇ／ｃｍ３以上、レーザー回折法による平均粒径が０．１〜５μｍ、ＢＥＴ比表面積が０．１〜５ｍ２／ｇ、表面水分量が３〜６分子／ｎｍ2であることを特徴とする。
【００１１】
さらに、本発明による導電性ペーストは、上記の銀粉を導体として用いたことを特徴とする。
【発明の効果】
【００１２】
本発明によれば、アセトンやジメチルケトンなどのケトン類、酢酸エチルやジエチレングリコールエチルエーテルアセタートなどのエステル類、エタノールやイロプロピルアルコールなどのアルコール類、エチレングリコールやプロピレングリコールなどのグリコール類、エチルセロソルブやメチルセロソルブなどのグリコールエーテル類などの水溶性の高い有機溶剤を使用する導電性ペーストに適した表面水分量の銀粉を製造することができる。
【発明を実施するための形態】
【００１３】
本発明による銀粉の製造方法の実施の形態では、銀イオンを含有する水性反応系に、還元剤を加えて銀粒子を還元析出させる前または後に２種以上の分散剤を添加することにより、表面が分散剤で被覆され、所望の表面水分量を有し、水溶性の高い有機溶剤に対する分散性が良好な銀粉を生成する。
【００１４】
銀イオンを含有する水性反応系としては、硝酸銀、銀錯体または銀中間体を含有する水溶液またはスラリーを使用することができる。銀錯体を含有する水溶液は、アンモニア水、アンモニウム塩、キレート化合物などを硝酸銀水溶液に添加することにより生成することができる。銀中間体を含有するスラリーは、水酸化ナトリウム、塩化ナトリウム、炭酸ナトリウムなどを硝酸銀水溶液に添加することにより生成することができる。これらの中で、銀粉が適当な粒径と球状の形状を有するようにするためには、硝酸銀水溶液にアンモニア水を添加して得られるアンミン錯体水溶液を使用するのが好ましい。アンミン錯体中のアンモニアの配位数は２であるため、銀１モル当たりアンモニア２モル以上を添加する。また、アンモニアの添加量が多過ぎると錯体が安定化し過ぎて還元が進み難くなるので、アンモニアの添加量は銀１モル当たり８モル以下であるのが好ましい。なお、還元剤の添加量を多くするなどの調整を行なえば、アンモニアの添加量が８モルを超えても適当な粒径の球状銀粉を得ることは可能である。
【００１５】
還元剤としては、アスコルビン酸、亜硫酸塩、アルカノールアミン、過酸化水素水、ギ酸、ギ酸アンモニウム、ギ酸ナトリウム、グリオキサール、酒石酸、次亜燐酸ナトリウム、水素化硼素ナトリウム、ヒドロキノン、ヒドラジン、ヒドラジン化合物、ピロガロール、ぶどう糖、没食子酸、ホルマリン、無水亜硫酸ナトリウム、ロンガリットなどを使用することができる。これらの中で、アスコルビン酸、アルカノールアミン、水素化硼素ナトリウム、ヒドロキノン、ヒドラジンおよびホルマリンからなる群から選ばれる１種類以上を使用するのが好ましく、特に、安価であることからホルマリンを使用するのが好ましい。これらの還元剤を使用すれば、適当な粒径の銀粒子を得ることができる。還元剤の添加量は、銀の反応収率を上げるためには、銀に対して１当量以上にする必要がある。還元力の弱い還元剤を使用する場合には、銀に対して２当量以上の還元剤、例えば、１０〜２０当量の還元剤を添加してもよい。また、還元剤の添加方法については、銀粉の凝集を防ぐために、１当量／分以上の速さで添加するのが好ましい。この理由は明確ではないが、還元剤を短時間で投入することで、銀粒子の還元析出が一挙に生じて、短時間で還元反応が終了し、発生した核同士の凝集が生じ難いため、分散性が向上すると考えられる。したがって、還元剤の添加時間が短いほど好ましく、例えば、還元剤を１００当量／分以上の速さで添加してもよく、また、還元の際には、より短時間で反応が終了するように反応液を攪拌するのが好ましい。
【００１６】
分散剤としては、脂肪酸、脂肪酸塩、界面活性剤、有機金属化合物、キレート剤、高分子分散剤などを使用することができる。脂肪酸の例としては、プロピオン酸、カプリル酸、ラウリン酸、ミリスチン酸、パルミチン酸、ステアリン酸、ベヘン酸、アクリル酸、オレイン酸、リノール酸、アラキドン酸などを挙げることができる。脂肪酸塩の例としては、リチウム、ナトリウム、カリウム、バリウム、マグネシウム、カルシウム、アルミニウム、鉄、コバルト、マンガン、鉛、亜鉛、スズ、ストロンチウム、ジルコニウム、銀、銅などの金属と脂肪酸が塩を形成したものを挙げることができる。界面活性剤の例としては、アルキルベンゼンスルホン酸塩やポリオキシエチレンアルキルエーテルリン酸塩などの陰イオン界面活性剤、脂肪族４級アンモニウム塩などの陽イオン界面活性剤、イミダゾリニウムベタインなどの両性界面活性剤、ポリオキシエチレンアルキルエーテルやポリオキシエチレン脂肪酸エステルなどの非イオン界面活性剤などを挙げることができる。有機金属化合物の例としては、アセチルアセトントリブトキシジルコニウム、クエン酸マグネシウム、ジエチル亜鉛、ジブチルスズオキサイド、ジメチル亜鉛、テトラ−ｎ−ブトキシジルコニウム、トリエチルインジウム、トリエチルガリウム、トリメチルインジウム、トリメチルガリウム、モノブチルスズオキサイド、テトライソシアネートシラン、テトラメチルシラン、テトラメトキシシラン、ポリメトキシシロキサン、モノメチルトリイソシアネートシラン、シランカップリング剤、チタネート系カップリング剤、アルミニウム系カップリング剤などを挙げることができる。キレート剤の例としては、イミダゾール、オキサゾール、チアゾール、セレナゾール、ピラゾール、イソオキサゾール、イソチアゾール、１Ｈ−１，２，３−トリアゾール、２Ｈ−１，２，３−トリアゾール、１Ｈ−１，２，４−トリアゾール、４Ｈ−１，２，４−トリアゾール、１，２，３−オキサジアゾール、１，２，４−オキサジアゾール、１，２，５−オキサジアゾール、１，３，４−オキサジアゾール、１，２，３−チアジアゾール、１，２，４−チアジアゾール、１，２，５−チアジアゾール、１，３，４−チアジアゾール、１Ｈ−１，２，３，４−テトラゾール、１，２，３，４−オキサトリアゾール、１，２，３，４−チアトリアゾール、２Ｈ−１，２，３，４−テトラゾール、１，２，３，５−オキサトリアゾール、１，２，３，５−チアトリアゾール、インダゾール、ベンゾイミダゾールおよびベンゾトリアゾールとこれらの塩、あるいは、シュウ酸、コハク酸、マロン酸、グルタル酸、アジピン酸、ピメリン酸、スベリン酸、アゼライン酸、セバシン酸、ドデカン二酸、マレイン酸、フマル酸、フタル酸、イソフタル酸、テレフタル酸、グリコール酸、乳酸、オキシ酪酸、グリセリン酸、酒石酸、リンゴ酸、タルトロン酸、ヒドロアクリル酸、マンデル酸、クエン酸、アスコルビン酸などを挙げることができる。高分子分散剤の例としては、ペプチド、ゼラチン、コラーゲンペプチド、アルブミン、アラビアゴム、プロタルビン酸、リサルビン酸などを挙げることができる。
【００１７】
上述した分散剤から２種以上の分散剤を適宜選択して、銀粒子の還元析出前または還元析出後あるいは還元析出中のスラリー状の反応系に添加することにより、所望の表面水分量の銀粉を製造することができる。導電性ペーストの溶剤として水溶性の高い有機溶剤を使用する場合、その導電性ペーストに使用する銀粉の表面水分量が３分子／ｎｍ２未満では、銀粉がペースト内で分散しないで塊状になったり、あるいはその塊状の銀粉に力が加わってフレーク状の銀粉になり、６分子／ｎｍ２を超えると、ペーストの保存性が悪化するなどの不具合がある。したがって、水溶性の高い有機溶剤を使用する導電性ペーストに使用する銀粉の表面水分量は３〜６分子／ｎｍ２であるのが好ましい。上述した分散剤から２種以上の分散剤を適宜選択して、銀粒子の還元析出前または還元析出後あるいは還元析出中のスラリー状の反応系に添加すれば、表面水分量が３〜６分子／ｎｍ２の銀粉を製造することができる。特に、表面水分量が３〜６分子／ｎｍ２の銀粉を製造するためには、ベンゾトリアゾール、ステアリン酸、オレイン酸およびこれらの塩などから選ばれる疎水性分散剤と、ゼラチンやコラーゲンペプチドなどの親水性分散剤を組み合わせて使用するのが好ましい。なお、各々の分散剤の添加量は、水性反応系に仕込まれる銀に対して０．０５〜２質量％の間で銀粉が所望の特性になるように調整すればよく、また、各々の分散剤の添加量の比率は、銀粉が所望の特性になるように調整すればよい。
【００１８】
得られた銀含有スラリーを濾過し、水洗することによって、銀に対して１〜２００質量％の水を含み、流動性がほとんどない塊状のケーキが得られる。このケーキの乾燥を早めたり、乾燥時の凝集を防ぐために、ケーキ中の水を低級アルコールやポリオールなどで置換してもよい。このケーキを強制循環式大気乾燥機、真空乾燥機、気流乾燥装置などの乾燥機によって乾燥した後、解砕することにより、銀粉が得られる。解砕の代わりに、粒子を機械的に流動化させることができる装置に銀粒子を投入して、粒子同士を機械的に衝突させることによって、銀粉の粒子表面の凹凸や角ばった部分を滑らかにする表面平滑化処理を行ってもよい。また、解砕や平滑化処理の後に分級処理を行ってもよい。なお、乾燥、粉砕および分級を行うことができる一体型の装置（（株）ホソカワミクロン製のドライマイスタや、ミクロンドライヤなど）を用いて乾燥、粉砕および分級を行ってもよい。
【００１９】
このようにして得られた銀粉は、タップ密度が２ｇ／ｃｍ３以上、好ましくは３ｇ／ｃｍ３以上、さらに好ましくは３．５ｇ／ｃｍ３以上、レーザー回折法による平均粒径が０．１〜５μｍ、好ましくは０．５〜３μｍ、ＢＥＴ比表面積が０．１〜５ｍ２／ｇ、好ましくは０．１〜２ｍ２／ｇ、表面水分量が３〜６分子／ｎｍ２であり、水溶性の高い有機溶剤に対する分散性が良好である。なお、タップ密度が２ｇ／ｃｍ３より小さいと、銀粒子同士の凝集が激しくなり、ファインライン化への対応が難しくなる。また、レーザー回折法による平均粒径が０．１μｍより小さいと、ファインライン化への対応は可能であるが、粒子の活性が高く、銀粉を焼成型ペーストに使用する場合に５００℃以上で焼成するには適さない。一方、レーザー回折法による平均粒径が５μｍより大きくなると分散性が劣ることになり、やはりファインライン化への対応が難しくなる。さらに、ＢＥＴ比表面積が５ｍ２／ｇを超えると、ペーストの粘度が高過ぎて、印刷性などが悪くなる。一方、ＢＥＴ比表面積が０．１ｍ２／ｇ未満であると、粒子が大き過ぎて、ファインライン化への対応が難しくなる。
【実施例】
【００２０】
以下、本発明による銀粉およびその製造方法の実施例について詳細に説明する。
【００２１】
［実施例１］
銀５４ｋｇを含む硝酸銀水溶液４３００ｋｇに、２５質量％のアンモニア水２０３ｋｇと、２５質量％の水酸化ナトリウム水溶液１８ｋｇを添加し、銀アンミン錯塩水溶液を得た。この銀アンミン錯塩水溶液の液温を２０℃とし、銀の量に対して０．２質量％のコラーゲンペプチド（ゼライス社製のＮＣＧ−１０）の水溶液を添加した後、１８．５質量％のホルマリン水溶液４８０ｋｇを加えて、銀粒子を析出させた。ホルマリン水溶液の添加が終了した後、銀の量に対して０．３質量％のベンゾトリアゾールのＮａ塩の水溶液を添加して、得られた銀含有スラリーを濾過し、水洗し、ケーキを得た。
【００２２】
得られたケーキのうち１１．３ｋｇを、内容積１００Ｌの真空乾燥機によって７５℃で１６時間乾燥し、乾燥粉１０．０ｋｇを得た。この乾燥粉が乾燥していることを赤外水分計によって確認した。得られた乾燥粉を解砕した後、分級し、所望の粒径の銀粉を得た。
【００２３】
得られた銀粉について、タップ密度、レーザー回折法による平均粒径、最大粒径、ＢＥＴ比表面積および表面水分量を求めた。タップ密度は、タップ密度測定装置（柴山科学社製のカサ比重測定装置ＳＳ−ＤＡ−２）を使用し、銀粉試料１５ｇを計量して２０ｍＬの試験管に入れ、落差２０ｍｍで１０００回タッピングし、タップ密度＝試料重量（１５ｇ）／タッピング後の試料容積（ｃｍ３）から算出した。レーザー回折法による平均粒径Ｄ５０（累積５０質量％粒径）および最大粒径Ｄｍａｘは、銀粉試料０．３ｇをイソプロピルアルコール３０ｍＬに加え、出力５０Ｗの超音波洗浄器により５分間分散させ、マクロトラック粒度分布測定装置（ハネウエル（Ｈｏｎｅｙｗｅｌｌ）−日機装社製のマクロトラック粒度分布測定装置９３２０−ＨＲＡ（Ｘ−１００））を使用して測定した。ＢＥＴ比表面積は、ＢＥＴ比表面積測定器（カウンタークロム（Ｑｕａｎｔａ  Ｃｈｒｏｍｅ）社製のモノソーブ）を使用してＢＥＴ１点法により測定した。表面水分量は、電量滴定方式自動水分測定装置（三菱化学株式会社製のＣＡ−１００（気化装置ＶＡ−１００））を使用して、気化温度１００℃で銀粉試料１ｇから出た水分量（ｐｐｍ）を測定し、表面水分量（Ｈ２Ｏ分子／ｎｍ２）＝銀粉試料１ｇから出た水分量（ｐｐｍ）÷１０６÷１８．０×(６．０２×１０２３)÷ＢＥＴ比表面積（ｍ２／ｇ）×１０１８から算出した。その結果、タップ密度が４．３ｇ／ｃｍ３、レーザー回折法による平均粒径が１．４μｍ、最大粒径が５．５μｍ、ＢＥＴ比表面積が０．７４ｍ２／ｇ、表面水分量が３．５分子／ｎｍ２であった。
【００２４】
［実施例２］
銀６８ｋｇを含む硝酸銀水溶液４１００ｋｇに、２５質量％のアンモニア水２５３ｋｇと、２５質量％の水酸化ナトリウム水溶液２２ｋｇを添加し、銀アンミン錯塩水溶液を得た。この銀アンミン錯塩水溶液の液温を２０℃とし、銀の量に対して０．２質量％のコラーゲンペプチド（ゼライス社製のＮＣＧ−１０）の水溶液を添加した後、１８．５質量％のホルマリン水溶液６００ｋｇを加えて、銀粒子を析出させた。ホルマリン水溶液の添加が終了した後、銀の量に対して０．３質量％のベンゾトリアゾールのエタノール溶液を添加して、得られた銀含有スラリーを濾過し、水洗し、ケーキを得た。
【００２５】
得られたケーキのうち７５．５ｋｇを、５００Ｌの真空乾燥機によって７０℃で２４時間乾燥し、乾燥粉６３．５ｋｇを得た。この乾燥粉が乾燥していることを赤外水分計によって確認した。得られた乾燥粉を解砕した後、分級し、所望の粒径の銀粉を得た。
【００２６】
得られた銀粉について、実施例１と同様の方法によりタップ密度、レーザー回折法による平均粒径、最大粒径、ＢＥＴ比表面積および表面水分量を求めた。その結果、タップ密度が４．３ｇ／ｃｍ３、レーザー回折法による平均粒径が１．４μｍ、最大粒径が５．５μｍ、ＢＥＴ比表面積が０．６９ｍ２／ｇ、表面水分量が５．２分子／ｎｍ２であった。
【００２７】
［実施例３］
銀５４ｋｇを含む硝酸銀水溶液４５００ｋｇに、２５質量％のアンモニア水２０３ｋｇと、２５質量％の水酸化ナトリウム水溶液１８ｋｇを添加し、銀アンミン錯塩水溶液を得た。この銀アンミン錯塩水溶液の液温を２０℃とし、３７質量％のホルマリン水溶液２４０ｋｇを加えて、銀粒子を析出させた。ホルマリン水溶液の添加が終了した後、銀の量に対して０．５質量％のベンゾトリアゾールのエタノール溶液を添加し、その後、銀の量に対して０．２質量％のコラーゲンペプチド（ゼライス社製のＮＣＧ−１０）の水溶液を添加して、得られた銀含有スラリーを濾過し、水洗し、ケーキを得た。
【００２８】
得られたケーキのうち１７．１ｋｇを、使用風量１５ｍ３／分、入り口温度９０℃、出口温度６０℃に設定した気流式乾燥機（（株）セイシン企業製のフラッシュジェットドライヤーＦＪＤ−４）によって１０分間乾燥し、乾燥粉１５．８ｋｇを得た。この乾燥粉が乾燥していることを赤外水分計によって確認した。得られた乾燥粉を解砕した後、分級し、所望の粒径の銀粉を得た。
【００２９】
得られた銀粉について、実施例１と同様の方法によりタップ密度、レーザー回折法による平均粒径、最大粒径、ＢＥＴ比表面積および表面水分量について求めた。その結果、タップ密度が４．３ｇ／ｃｍ３、レーザー回折法による平均粒径が１．４μｍ、最大粒径が４．６μｍ、ＢＥＴ比表面積が０．８０ｍ２／ｇ、表面水分量が５．６分子／ｎｍ２であった。
【００３０】
［実施例４］
銀５４ｋｇを含む硝酸銀水溶液４５５０ｋｇに、２５質量％のアンモニア水１６９ｋｇと、２５質量％の水酸化ナトリウム水溶液１６ｋｇを添加し、銀アンミン錯塩水溶液を得た。この銀アンミン錯塩水溶液の液温を２０℃とし、３７質量％のホルマリン水溶液２４０ｋｇを加えて、銀粒子を析出させた。ホルマリン水溶液の添加が終了した後、銀の量に対して０．５質量％のベンゾトリアゾールのエタノール溶液を添加し、その後、銀の量に対して０．２質量％のゼラチン（ゼライス社製のＥ−２００）の水溶液を添加して、得られた銀含有スラリーを濾過し、水洗し、ケーキを得た。
【００３１】
得られたケーキのうち１７．１ｋｇを、１００Ｌの真空乾燥機によって７０℃で２４時間乾燥し、乾燥粉１４．０ｋｇを得た。この乾燥粉が乾燥していることを赤外水分計によって確認した。得られた乾燥粉を解砕した後、分級し、所望の粒径の銀粉を得た。
【００３２】
得られた銀粉について、実施例１と同様の方法によりタップ密度、レーザー回折法による平均粒径、最大粒径、ＢＥＴ比表面積および表面水分量について求めた。その結果、タップ密度が４．３ｇ／ｃｍ３、レーザー回折法による平均粒径が１．３μｍ、最大粒径が５．５μｍ、ＢＥＴ比表面積が０．６９ｍ２／ｇ、表面水分量が３．７分子／ｎｍ２であった。
【００３３】
［比較例１］
銀１０８ｋｇを含む硝酸銀水溶液４４５０ｋｇに、２５質量％のアンモニア水２１４ｋｇと、２５質量％の水酸化ナトリウム水溶液４０ｋｇを添加し、銀アンミン錯塩水溶液を得た。この銀アンミン錯塩水溶液の液温を３０℃とし、３７質量％のホルマリン水溶液２６４ｋｇを加えて、銀粒子を析出させた。ホルマリン水溶液の添加が終了した後、銀の量に対して０．４質量％のオレイン酸を添加して、得られた銀含有スラリーを濾過し、水洗し、ケーキを得た。
【００３４】
得られたケーキのうち１０．１ｋｇを、１００Ｌの真空乾燥機によって６０℃で２４時間乾燥し、乾燥粉８．２ｋｇを得た。この乾燥粉が乾燥していることを赤外水分計によって確認した。得られた乾燥粉を解砕した後、分級し、所望の粒径の銀粉を得た。
【００３５】
得られた銀粉について、実施例１と同様の方法によりタップ密度、レーザー回折法による平均粒径、最大粒径、ＢＥＴ比表面積および表面水分量について求めた。その結果、タップ密度が３．８ｇ／ｃｍ３、レーザー回折法による平均粒径が２．４μｍ、最大粒径が７．８μｍ、ＢＥＴ比表面積が０．４７ｍ２／ｇ、表面水分量が１．１分子／ｎｍ２であった。
【００３６】
［比較例２］
銀５４ｋｇを含む硝酸銀水溶液４５００ｋｇに、２５質量％のアンモニア水２２５ｋｇを添加し、銀アンミン錯塩水溶液を得た。この銀アンミン錯塩水溶液の液温を４０℃とし、銀の量に対して０．３質量％のポリオキシエチレンアルキルエーテル（第一工業製薬製のノイゲンＥＴ−８０）を水溶液中に添加した後、３７質量％のホルマリン水溶液２４０ｋｇを加えて、銀粒子を析出させた。このようにして得られた銀含有スラリーを濾過し、水洗し、ケーキを得た。
【００３７】
得られたケーキのうち４６．５ｋｇを、５００Ｌの真空乾燥機によって８０℃で１６時間乾燥し、乾燥粉４１．６ｋｇを得た。この乾燥粉が乾燥していることを赤外水分計によって確認した。得られた乾燥粉を解砕した後、分級し、所望の粒径の銀粉を得た。
【００３８】
得られた銀粉について、実施例１と同様の方法によりタップ密度、レーザー回折法による平均粒径、最大粒径、ＢＥＴ比表面積および表面水分量について求めた。その結果、タップ密度が３．６ｇ／ｃｍ３、レーザー回折法による平均粒径が４．７μｍ、最大粒径が９．３μｍ、ＢＥＴ比表面積が０．３０ｍ２／ｇ、表面水分量が２．７分子／ｎｍ２であった。
【００３９】
［比較例３］
銀５４ｋｇを含む硝酸銀水溶液４５５０ｋｇに、２５質量％のアンモニア水２０３ｋｇと、２５質量％の水酸化ナトリウム水溶液１８ｋｇを添加し、銀アンミン錯塩水溶液を得た。この銀アンミン錯塩水溶液の液温を４０℃とし、３７質量％のホルマリン水溶液２４０ｋｇを加えて、銀粒子を析出させた。ホルマリン水溶液の添加が終了した後、銀の量に対してステアリン酸として０．２質量％のステアリン酸エマルジョンを添加して、得られた銀含有スラリーを濾過し、水洗し、ケーキを得た。
【００４０】
得られたケーキのうち１８．８ｋｇを、使用風量６ｍ３／分、入り口温度２３０℃、出口温度１７０℃に設定した気流式乾燥機（（株）セイシン企業製のフラッシュジェットドライヤーＦＪＤ−４）によって２５分間乾燥し、乾燥粉１７．０ｋｇを得た。この乾燥粉が乾燥していることを赤外水分計によって確認した。得られた乾燥粉を解砕した後、分級し、所望の粒径の銀粉を得た。
【００４１】
得られた銀粉について、実施例１と同様の方法によりタップ密度、レーザー回折法による平均粒径、最大粒径、ＢＥＴ比表面積および表面水分量について求めた。その結果、タップ密度が４．４ｇ／ｃｍ３、レーザー回折法による平均粒径が２．４μｍ、最大粒径が９．３μｍ、ＢＥＴ比表面積が０．４７ｍ２／ｇ、表面水分量が２．６分子／ｎｍ２であった。
【００４２】
［比較例４］
銀６５ｋｇを含む硝酸銀水溶液４４００ｋｇに、２５質量％のアンモニア水２２９ｋｇと、２５質量％の水酸化ナトリウム水溶液８ｋｇを添加し、銀アンミン錯塩水溶液を得た。この銀アンミン錯塩水溶液の液温を２０℃とし、３７質量％のホルマリン水溶液３１７ｋｇを加えて、銀粒子を析出させた。ホルマリン水溶液の添加が終了した後、銀の量に対して１．０質量％のベンゾトリアゾールのエタノール溶液を添加して、得られた銀含有スラリーを濾過し、水洗し、ケーキを得た。
【００４３】
得られたケーキのうち１５ｋｇを、使用風量１２．５ｍ３／分、入り口温度１３０℃、出口温度８０℃に設定した気流式乾燥機（（株）セイシン企業製のフラッシュジェットドライヤーＦＪＤ−４）によって１０分間乾燥し、乾燥粉１２．６ｋｇを得た。この乾燥粉が乾燥していることを赤外水分計によって確認した。得られた乾燥粉を解砕した後、分級し、所望の粒径の銀粉を得た。
【００４４】
得られた銀粉について、実施例１と同様の方法によりタップ密度、レーザー回折法による平均粒径、最大粒径、ＢＥＴ比表面積および表面水分量について求めた。その結果、タップ密度が４．４ｇ／ｃｍ３、レーザー回折法による平均粒径が１．３μｍ、最大粒径が５．５μｍ、ＢＥＴ比表面積が０．７５ｍ２／ｇ、表面水分量が１．６分子／ｎｍ２であった。
【００４５】
［比較例５］
銀５４ｋｇを含む硝酸銀水溶液４６００ｋｇに、２５質量％のアンモニア水１２２ｋｇと、２５質量％の水酸化ナトリウム水溶液８ｋｇを添加し、銀アンミン錯塩水溶液を得た。この銀アンミン錯塩水溶液の液温を２５℃とし、３７質量％のホルマリン水溶液２６４ｋｇを加えて、銀粒子を析出させた。ホルマリン水溶液の添加が終了した後、銀の量に対して０．５質量％のベンゾトリアゾールのＮａ塩の水溶液を添加して、得られた銀含有スラリーを濾過し、水洗し、ケーキを得た。
【００４６】
得られたケーキのうち１０．０ｋｇを、５０Ｌの真空乾燥機によって９０℃で１８時間乾燥し、乾燥粉８．２ｋｇを得た。この乾燥粉が乾燥していることを赤外水分計によって確認した。得られた乾燥粉を解砕した後、分級し、所望の粒径の銀粉を得た。
【００４７】
得られた銀粉について、実施例１と同様の方法によりタップ密度、レーザー回折法による平均粒径、最大粒径、ＢＥＴ比表面積および表面水分量について求めた。その結果、タップ密度が４．０ｇ／ｃｍ３、レーザー回折法による平均粒径が１．４μｍ、最大粒径が５．５μｍ、ＢＥＴ比表面積が０．７０ｍ２／ｇ、表面水分量が２．０分子／ｎｍ２であった。
【００４８】
［比較例６］
銀８１ｋｇを含む硝酸銀水溶液４０００ｋｇに、２５質量％のアンモニア水２５３ｋｇと、２５質量％の水酸化ナトリウム水溶液２７ｋｇを添加し、銀アンミン錯塩水溶液を得た。この銀アンミン錯塩水溶液の液温を２０℃とし、１８．５質量％のホルマリン水溶液７２０ｋｇを加えて、銀粒子を析出させた。ホルマリン水溶液の添加が終了した後、銀の量に対して０．２質量％のゼラチン（ゼライス社製のＥ−２００）の水溶液を添加して、得られた銀含有スラリーを濾過し、水洗し、ケーキを得た。
【００４９】
得られたケーキのうち１４．５ｋｇを、１００Ｌの真空乾燥機によって７５℃で２０時間乾燥し、乾燥粉１１．６ｋｇを得た。この乾燥粉が乾燥していることを赤外水分計によって確認した。得られた乾燥粉を解砕した後、分級し、所望の粒径の銀粉を得た。
【００５０】
得られた銀粉について、実施例１と同様の方法によりタップ密度、レーザー回折法による平均粒径、最大粒径、ＢＥＴ比表面積および表面水分量について求めた。その結果、タップ密度が４．０ｇ／ｃｍ３、レーザー回折法による平均粒径が１．８μｍ、最大粒径が７．８μｍ、ＢＥＴ比表面積が０．７３ｍ２／ｇ、表面水分量が７．７分子／ｎｍ２であった。
【００５１】
［比較例７］
銀５４ｋｇを含む硝酸銀水溶液４５００ｋｇに、２５質量％のアンモニア水２２５ｋｇと、２５質量％の水酸化ナトリウム水溶液２ｋｇを添加し、銀アンミン錯塩水溶液を得た。この銀アンミン錯塩水溶液の液温を４０℃とした後で、３７質量％のホルマリン水溶液２４０ｋｇを加えて、銀粒子を析出させた。ホルマリン水溶液の添加が終了した後、銀の量に対して０．１質量％のラウリン酸を添加して、得られた銀含有スラリーを濾過し、水洗し、ケーキを得た。
【００５２】
得られたケーキのうち６５．３ｋｇを、５００Ｌの真空乾燥機によって７５℃で２０時間乾燥し、乾燥粉４９．７ｋｇを得た。この乾燥粉が乾燥していることを赤外水分計によって確認した。得られた乾燥粉を解砕した後、分級し、所望の粒径の銀粉を得た。
【００５３】
得られた銀粉について、実施例１と同様の方法によりタップ密度、レーザー回折法による平均粒径、最大粒径、ＢＥＴ比表面積および表面水分量について求めた。その結果、タップ密度が４．３ｇ／ｃｍ３、レーザー回折法による平均粒径が３．８μｍ、最大粒径が１５．６μｍ、ＢＥＴ比表面積が０．２７ｍ２／ｇ、表面水分量が２．７分子／ｎｍ２であった。
【００５４】
［比較例８］
銀５４ｋｇを含む硝酸銀水溶液４５００ｋｇに、２５質量％のアンモニア水２２５ｋｇと、２５質量％の水酸化ナトリウム水溶液２ｋｇを添加し、銀アンミン錯塩水溶液を得た。この銀アンミン錯塩水溶液の液温を４０℃とし、３７質量％のホルマリン水溶液２４０ｋｇを加えて、銀粒子を析出させた。ホルマリン水溶液の添加が終了した後、銀の量に対して０．１質量％のリノレン酸を添加して、得られた銀含有スラリーを濾過し、水洗し、ケーキを得た。
【００５５】
得られたケーキのうち６２．５ｋｇを、５００Ｌの真空乾燥機によって７０℃で２０時間乾燥し、乾燥粉５０．０ｋｇを得た。この乾燥粉が乾燥していることを赤外水分計によって確認した。得られた乾燥粉を解砕した後、分級し、所望の粒径の銀粉を得た。
【００５６】
得られた銀粉について、実施例１と同様の方法によりタップ密度、レーザー回折法による平均粒径、最大粒径、ＢＥＴ比表面積および表面水分量について求めた。その結果、タップ密度が５．０ｇ／ｃｍ３、レーザー回折法による平均粒径が３．３μｍ、最大粒径が１３．１μｍ、ＢＥＴ比表面積が０．３０ｍ２／ｇ、表面水分量が１．８分子／ｎｍ２であった。
【００５７】
実施例１〜４および比較例１〜８の結果を表１に示す。
【００５８】
【表１】
0005633045.tif 000002